(57)【要約】新規なＣＲＴ（１０）及びそのＣＲＴを製造する方法について開示した。ＣＲＴは内部ニュートラルデンシティフィルタ（９０）を有し、このフィルタは蛍光体膜とフェースプレートパネル（１２）の内面の間に設けられる。フィルタは、ＣＲＴの中央対端部の輝度比を犠牲にすることなく、ＣＲＴのコントラストを強調する。フィルタは極めて微細な粒子からなり、その粒子は黒、灰、又は黒と灰の混色である。フィルタはフェースプレートパネルの吸収を２５乃至７５％抑制する。本発明は実質的に平坦なＣＲＴに対して特に有益である。新規なＣＲＴを製造する方法は、強分散された光吸収性炭素含有粒子のサスペンションを調製するステップを有し、この粒子は水溶液中で０．０５乃至２μｍの粒径で存在し、少なくとも１の蛍光体膜が付与される前に、サスペンションがフェースプレートパネルの内面に塗布される。サスペンションはさらに適当な有機及び無機バインダを含んでも良く、さらに分散剤や界面活性剤を含んでも良い。
2005536838.tif 000002
【特許請求の範囲】
【請求項１】
初期透過率と内面を有するパネルを備えるＣＲＴを製造する方法であって、前記内面は上部にニュートラルデンシティフィルタ粒子を有し、少なくとも１の蛍光体膜が前記ニュートラルデンシティフィルタ粒子の上部に設けられ、当該方法は、
前記ニュートラルデンシティフィルタ粒子のサスペンションを調製するステップであって、前記粒子は水溶液中で強分散され、前記サスペンション中の前記粒子の濃度は十分に高く、前記初期透過率の２５乃至７５％の値に前記パネルの透過率を抑制するところのステップと、
前記少なくとも１の蛍光体膜を付与する前に、前記サスペンションを前記内面に塗布するステップと、
前記少なくとも１の蛍光体膜を付与するステップと、
を有する方法。
【請求項２】
前記内部ニュートラルデンシティフィルタ粒子は、炭素、グラファイト、無機暗色系材料及び淡色粒子ガラスで構成される群から選定される極めて微細な粒子からなることを特徴とする請求項１に記載の方法。
【請求項３】
前記内部ニュートラルデンシティフィルタ粒子は、０．０５μｍから２μｍの粒子径を有することを特徴とする請求項１に記載の方法。
【請求項４】
前記内部ニュートラルデンシティフィルタ粒子は、４５０℃を超える温度での後段の処理工程に耐え得ることを特徴とする請求項２に記載の方法。
【請求項５】
前記内部ニュートラルデンシティフィルタ粒子は、ブラックマトリクスの塗布乾燥後であって、全蛍光体膜が付与される前に塗布されることを特徴とする請求項１に記載の方法。
【請求項６】
前記ＣＲＴの製造のための前記調製するステップは、前記サスペンション中に無機バインダを有することを特徴とする請求項１に記載の方法。
【請求項７】
前記無機バインダはシリカを含むことを特徴とする請求項６に記載の方法。
【請求項８】
前記ＣＲＴの製作のための前記調製するステップは、前記サスペンション中に有機バインダを有することを特徴とする請求項１に記載の方法。
【請求項９】
前記有機バインダはアクリル系又はゴム系の材料であることを特徴とする請求項８に記載の方法。
【請求項１０】
前記ＣＲＴの製作のための前記調製するステップは、前記サスペンション中に界面活性剤を有することを特徴とする請求項１に記載の方法。
【請求項１１】
前記界面活性剤はトゥイーン２０、トリトンＸ−１００、トリトンＸ−４５、ＮＰ−４０又はタモル７３１であることを特徴とする請求項１０に記載の方法。
【請求項１２】
前記パネルは実質的に平坦な外面を有することを特徴とする請求項１に記載の方法。
【請求項１３】
前記ニュートラルデンシティフィルタ粒子は実質上１種類からなることを特徴とする請求項１に記載の方法。
【請求項１４】
前記パネルは透明ガラスであることを特徴とする請求項１に記載の方法。
【請求項１５】
前記調製するステップは、
脱イオン水約８６５０乃至９３５０ｇと、約１１％のグラファイト固形分を含む原料剤約４５５乃至７５０ｇとを混合して連続高速撹拌させ、中間混合体を形成するステップと、
約１４０ｇの約５％のトゥイーン２０表面活性剤、及び約７０ｇのトリトンＸ−１００表面活性剤を前記中間混合体に加えて、前記中間混合体を超低速で撹拌させ、重量比で約０．５乃至０．７５％のグラファイト濃度の前記サスペンションを形成するステップと、
を有することを特徴とする請求項１１に記載の方法。
【請求項１６】
前記サスペンションを塗布するステップは、
垂直位置に対して約１０゜の傾きで前記パネルを静止機械上に設置するステップと、
前記パネルを約２０ＲＰＭで回転して、前記パネルに前記サスペンションを約６乃至７秒間、弱噴射させるステップと、
前記パネルを約１００乃至１４０ＲＰＭで約６乃至１４秒間回転させて、湿性膜を均一に分散させるステップと、
前記湿性膜を輻射熱で約６０秒間乾燥させ、前記湿性膜を前記内部ニュートラルデンシティフィルタに変化させるステップと、
を有することを特徴とする請求項１５に記載の方法。
【請求項１７】
内面を有するパネルを備えるＣＲＴであって、前記内面は上部にニュートラルデンシティフィルタ粒子を有し、前記ニュートラルデンシティフィルタ粒子は前記パネルの透過率を２５乃至７５％だけ抑制し、少なくとも１の蛍光体膜が前記ニュートラルデンシティフィルタ粒子の上部に設けられ、ニュートラルデンシティフィルタは前記ＣＲＴのコントラストを向上させるところのＣＲＴ。
【請求項１８】
前記パネルは実質的に平坦な外面を有することを特徴とする請求項１７に記載のＣＲＴ。
【請求項１９】
前記ニュートラルデンシティフィルタ粒子は実質上１種類からなることを特徴とする請求項１７に記載のＣＲＴ。
【請求項２０】
前記パネルは透明ガラスであることを特徴とする請求項１７に記載のＣＲＴ。
【請求項２１】
前記ニュートラルデンシティフィルタ粒子は０．０５μｍから２μｍの粒子径であることを特徴とする請求項１７に記載のＣＲＴ。
【発明の詳細な説明】
【技術分野】
【０００１】
本発明は、フェースプレートパネル上に内部ニュートラルデンシティフィルタを有するＣＲＴ及びそのようなＣＲＴを製造する方法に関する。この内部ニュートラルデンシティフィルタはＣＲＴのコントラストを強調し、フェースプレートの透過率を低下させる。
【背景技術】
【０００２】
コントラストを強調してＣＲＴの輝度比を向上させることを目的として関係者らによって開発されたブラックマトリクスは、市販のＣＲＴのフェースプレートパネル内面に利用されており、これは１９７１年１月２６日に特許されたマヤード（Ｍａｙａｕｄ）らの米国特許第３５５８３１０号明細書にも記載されている。マトリクスは通常、パネルに印刷されたグラファイト構造で構成され、この構造は隙間を有し、この隙間内部には各蛍光体膜が成膜される。現在の娯楽用ＣＲＴにおいてはマトリクス構造は、光吸収材料からなる垂直縞であって、隙間は隣接縞間に設けられる。
【０００３】
１９７０年代のＣＲＴフェースプレートパネルは透明ガラスであって、このガラスは中央の透過率が約８４％、端部の透過率が約８０％である。端部透過率が低いのは、パネルガラスが中央部に比べて端部で厚いからである。中央部に対してパネル端部でパネルを厚くしなければならないのは、ＣＲＴの後段処理に耐え得る十分な熱的、機械的及び真空強度を確保するためである。本質的に、パネルとしてのガラスに必要な強度はパネルの中央及び端部の厚さを定め、同様に所望のパネルの曲率は必要なガラス強度を定める。過去にはパネルは今より大きな曲率を有し、パネル面の径は比較的小さかった。これらの製品は１Ｒと称され、ここで１Ｒという表記はパネル内面の曲率径を表す。１Ｒ表記の標準は、２５ＶＣＲＴであり、これは約４０．７インチの曲率の内径を有する。ここで「１」は数学係数であって、「Ｒ」は２５Ｖ製品の場合４０．７インチである。この表記から「Ｒ」の前の数学係数に基づいて、当業者は２５Ｖパネルの内面曲率がどの程度であるかを把握し、例えば２Ｒは２５Ｖパネルの場合、約８１．４インチの径を表すと予想できる。当業者にはさらに、「Ｒ」の値が近似的に対角線スクリーン寸法に比例することが理解される。従って３５Ｖ製品の場合、２５Ｖ製品の「Ｒ」に比べて、「Ｒ」の値が約１．４倍大きいことが予測できる。３５Ｖの対角線は２５Ｖ製品に対して１．４倍長いからである。
【０００４】
１９８０年代中頃から１９９０年代初期にかけて、ガラスの透過率は公称値で約５２％に低下し、溶融ガラス中に暗色添加物を加えることにより４２％に低下した。これにより端部のガラス透過率に対する中央部の透過率の違いが際立ち、その比は１．４乃至１．５対１となった。従ってこの時期には、ＣＲＴの分野では表面的特徴の改良や視角性の向上が重視された。開発傾向はいわゆる１．５Ｒ及び２Ｒ製品のような、より大きな径を有するパネルに向かった。実際、この傾向は今日まで続いており、ＣＲＴは垂直方向で平坦になるように設計され構成される。平坦ＣＲＴのための各改良においては、適当な強度が得られるようにパネルを中央に比べて端部で比較的厚くすることが要求される。しかしながらこれは結果として、コーナー又は端部におけるガラスの透過率のより大きな低下につながる。例えば真に平坦なＣＲＴ製品においては、中央の透過率は約５２％であって、コーナー対中央透過率比は約０．５：１である。ＣＲＴの端部又はコーナーにおける輝度が中央の輝度に比べて著しく低下してしまうため、これは好ましくない。あるＣＲＴ製作では、中央のマトリクスの隙間を狭小化させることにより差異を補償することが試みられている。しかしながら不幸なことにそのようなマトリクスの隙間の狭小化は、全体的な輝度が好ましくないレベルに低下したＣＲＴにつながり、ある場合にはコントラスト比も低下してしまう。
【特許文献１】米国特許第３５５８３１０号明細書
【発明の開示】
【発明が解決しようとする課題】
【０００５】
輝度及びコントラスト比を改善して、平坦な又はほぼ平坦な輪郭のパネルを有するＣＲＴにおいて中央と端部間の顕著な不均衡性を回避するため、中央での透過率が８４％の透明ガラスへの回帰やＣＲＴパネルの外面にニュートラルデンシティ積層シートを付与することが一部では検討されている。そのアプローチは、中央対端部の輝度及びＣＲＴ全体の輝度特性向上という観点では適している。しかしながらこれは極めて高コストである。例えばそのような積層シートの使用は、３２Ｖ型ＣＲＴの製造コストを約７ユーロ倍に増大する。従ってＣＲＴ業界では、全輝度特性およびコントラストを許容範囲に収めることのできる平坦又はほぼ平坦なパネル輪郭を有するＣＲＴを製造する場合、更なるコスト改善手段が必要となる。
【課題を解決するための手段】
【０００６】
本発明は新規なブラウン管（ＣＲＴ）及びこれを製造するコスト効果のある方法に関するものであり、ＣＲＴは内部ニュートラルデンシティフィルタを有し、このニュートラルデンシティフィルタは蛍光体膜とフェースプレートパネルの内面の間に設けられる。ニュートラルデンシティフィルタは、ＣＲＴの中央対端部の輝度比を犠牲にせずにＣＲＴのコントラストを強調する。本発明は、実質的に平坦なＣＲＴにおいて特に有益である。製造業者は、フェースプレートの透過率を２５乃至７５％低下させる必要がある。ニュートラルデンシティフィルタは極めて微細な粒子を有し、その粒子は黒、灰又は黒と灰の混色である。新規なＣＲＴを製造する方法は、十分に分散させた光吸収粒子のサスペンションを調製するステップを有し、このサスペンションは水溶液中において０．０５乃至２μｍの粒子径で存在し、少なくとも１の蛍光体膜を塗布する前に、フェースプレートパネルの内面に塗布される。サスペンションはさらに、適当な有機及び無機バインダ並びに分散剤及び界面活性剤を含む。適当な光吸収粒子には、グラファイト等の炭素含有粒子があり、これは４５０乃至４８０℃の温度にさらされても安定である。適当な有機バインダの例としてはアクリル樹脂が、適当な無機バインダの例としてはシリカ等が挙げられる。
【発明を実施するための最良の形態】
【０００７】
本発明を添付図面を参照して以下に詳細に説明する。
【０００８】
本発明は、ブラウン管（ＣＲＴ）１０のフェースプレートパネル１２の内面にある内部ニュートラルデンシティフィルタ９０の使用に関するものであり、１つの実施例を図２に示す。本発明はコスト効果のあるＣＲＴ１０及びその製造方法を提供し、発光スクリーン全体の画像コントラストは許容範囲内にあり、スクリーン２２全体の可視光透過性能は実質上均一である。
【０００９】
本発明の実施例は、高透過性パネルの外面にニュートラルデンシティ積層シートを用いたり、あるいは淡色系ガラスパネルを用いなければならないという製造業者に対する要求を変更するものである。以下に示す実施例の利用は、許容できるコントラストと透過性を有するＣＲＴ１０を提供する際に、ニュートラルデンシティ積層シートを使用する場合よりも最大約５０倍安価であることがわかる。
【００１０】
さらに本発明の実施例は、平坦なＣＲＴに淡色系ガラスを用いる場合に比べて実質的な面で好ましい。そのようなパネルはコーナーにおいて中央部よりガラスを厚くする必要があり、その結果可視光の透過率は実質上コーナーにおいてより低くなるためである。これは、許容できる輝度の均一性を確保するためマトリクスの隙間を狭めることにつながり、そのようなＣＲＴでは中央に好ましくない輝度の低下が生じる。
【００１１】
図１にはスクリーン２２を備えるＣＲＴ１０を示す。スクリーン２２はフェースプレートパネル１２に新規な内部ニュートラルデンシティフィルタ９０（図１には示されていない）を有する。さらに新規な内部ニュートラルデンシティフィルタ９０の他に、ＣＲＴ１０はガラス外囲器１１を備え、この外囲器は、長方形フェースプレートパネル１２及び矩形ファンネル１５に接続された管状ネック部１４を有する。矩形ファンネル１５は内面に導電性コーティング（示されていない）を有し、このコーティングはアノードボタン１６からネック部１４まで続いている。フェースプレートパネル１２は円筒状視野フェースプレート１８及び周囲の側壁２０で構成され、側壁はガラスフリット１７によりファンネル１５との間をシールされている。スクリーン２２はラインスクリーンであって、三体組で配置された青発光蛍光体Ｂ、緑発光蛍光体Ｇ、及び赤発光蛍光体Ｒを有する。各三体組は図２に示すように、光吸収マトリクス２３の保護帯層によって分離された３色の各々からなる蛍光体ラインを含み、保護帯層間同士の空間は隙間２３を定める。
【００１２】
ＣＲＴ１０はさらに、フレーム３４に保持されたマルチ開口シャドウマスク２４を有する。このシャドウマスクはフェースプレートパネル１２内部に、スクリーン２２との関係で予め定められた空間内を移動できる状態で取り付けられる。電子銃２６は破線で概略的に示されている。電子銃２６はネック部１４の内部中央に取り付けられ、３種類のインライン電子ビーム（図１には示されていない）を発生させ、これを収束経路に沿って誘導し、電子ビームはシャドウマスク２４を通過してスクリーン２２に至る。電子銃２６は従来のいかなる適当な銃であっても良い。
【００１３】
ＣＲＴ１０はさらに、ファンネルとネック部の接合部近傍に示されている外部磁気偏向ヨーク３０を利用するように設計される。ヨーク３０が活性化されると、３種類の電子ビームはヨーク３０の磁界に影響され、電子ビームはスクリーン構成部２２全体にわたって水平垂直長方形ラスターを走査する。従来のように、スクリーン２２全体はアルミニウム層２３ｂで被覆され、この層は、電気的接触を提供すると同時に反射面としても機能し、蛍光体で発光された光を視野フェースプレート１８を通過させさらに外方に導く。
【００１４】
本発明は新規なスクリーン２２を備えるＣＲＴ１０を提供する。図２には一例を示すが、スクリーン２２は蛍光体ライン及びマトリクス２３を有し、さらに内部ニュートラルデンシティフィルタ９０の微細粒子を有し、このフィルタ粒子は蛍光体粒子とパネルの内面の間に設けられる。そのような構造を有することの利点は、入射電子ビームの衝突によって実際の蛍光体から放射される燐光が、ニュートラルデンシティフィルタ９０によって１回しかフィルタ処理されないことである。これに対してパネルに入射する外光は、実質的に２度フィルタ処理される。すなわち外光はブラウン管に入射した際に内部ニュートラルデンシティフィルタ９０で最初にフィルタ処理され、さらに外光が蛍光体及びアルミニウム層２３ｂにより反射され、又は散乱されて管から放射されるときにニュートラルデンシティフィルタ９０によって２回目のフィルタ処理を受ける。これは、製作者がニュートラルデンシティ積層シートを透明ガラスパネルの外面に用い、あるいは淡色系ガラスパネルを利用するときに意図する効果と同様の効果が得られることになる。
【００１５】
ＣＲＴ１０を製造する工程には、微細粒子のサスペンションを調製するステップが含まれ、微細粒子は暗色系の無機材料である。サスペンションは水溶液系のものであって、適当なバインダ及び界面活性剤を含む。サスペンションは、サスペンション内の暗色系の無機材料である固形分量を適切に変化させて調製することができ、塗布の繰り返し数によって（１）実効透過率、（２）全体をある所望の値にするようなガラスの管面反射率、（３）ある限られた範囲で所望の値に向けての中央対端部実効ガラス透過率、を制御することができる。管面反射率は、いずれかのパネル面から、測定に無関係な反射成分とともにブラウン管内に入射した外光が、ブラウン管から放射される位置での測定値である。
【００１６】
好適実施例は水溶液系サスペンションを調製するステップを有し、このサスペンションは約０．０５乃至２μｍの粒径の炭素又はグラファイト粒子と、アクリル系有機バインダ及びシリカ系無機バインダと、分散、エマルジョン化及び濡れ性付与のための適当な表面活性剤とを含む。サスペンションは回転するパネル１２に塗布されて乾燥されるが、このパネルは予め塗布されたマトリクス２３を有する。サスペンションは弱噴射法によって塗布される。コーティングの均一性は、その後５乃至１５秒間、高回転速度でパネルを回転させることによって得られ、中央部から端部にかけて所望の固体炭素成分分布が得られる。内部ニュートラルデンシティフィルタ９０は乾燥のため低回転速度で６０秒間回転される。サスペンション中のバインダは炭素ニュートラルデンシティフィルタ９０のパネル１２への結合を助長し、その後の蛍光体及び膜の塗布工程に耐え得る適当な結合状態が得られるため、結果的に顕著なフィルタ密度の変化は生じない。サスペンション中の固体炭素量を制御することによって、実効透過率の全体的低下、及び隙間２３ｂ内でのスクリーン２２の全入射光の管面反射率を制御することができる。
【００１７】
内部ニュートラルデンシティフィルタに選定される粒子には、それらの粒子が４５０乃至４８０℃の温度にさらされても安定であることが要求される。これは、ＣＲＴの製造工程においてスクリーンの焼付けサイクル中、及びフリットシールサイクル中に内部ニュートラルデンシティフィルタが、約４５０℃の温度にさらされることによる。
【００１８】
本発明の実施例を以下に示す。
【実施例１】
【００１９】
水溶液系サスペンションはまず、室温の脱イオン水９３３５ｇに、含有成分として１１％のグラファイト固体物を含むアチソンエレクトロダッグ１５３０（Ａｃｈｅｓｏｎ  Ｅｌｅｃｔｒｏｄａｇ  １５３０）原料剤を４５５ｇ加えて混合し、室温で２０分、連続高速撹拌して調製される。次に５％のトゥイーン（Ｔｗｅｅｎ）２０表面活性剤１４０ｇと、トリトン（Ｔｒｉｔｏｎ）Ｘ−１００表面活性剤７０ｇを加えて、この混合体を極低速度で撹拌する。アチソンエレクトロダッグ１５３０原料剤は有機アクリルバインダと無機シリカバインダを含む。必要であれば追加でカシル（Ｋａｓｉｌ）、ルドックス（Ｌｕｄｏｘ）のようなシリカを加えて、シリカ対グラファイト比が近似的に約０．０５：１となるようにさせ、ガラス面への密着性を向上させることも可能である。アクリル系又はゴム系の有機バインダを加えて、近似的にアクリル対グラファイト比が約０．１：１となるようにして、密着性又はフィルタ液の粘性を向上させることも可能である。良好な親水性、分散性、エマルジョン性及び濡れ性を有する界面活性剤を用いることもでき、これには例えばトリトンＸ−４５、ＮＰ−４０及びタモル（Ｔａｍｏｌ）７３１がある。他の界面活性剤にはトゥイーン２０及びトリトンＸ−１００がある。グラファイト固形分濃度は重量比で約０．５％である。
【００２０】
混合後サスペンションを５０μｍメッシュのふるいにかけ、閉止弁を備える３／８インチＩＤチゴン（Ｔｙｇｏｎ）分岐ホースを有する分散ポットに流し入れる。次にマトリクス２３の付与されたパネル１２を垂直位置に対して１０゜の傾きで静止機械に設置し、パネルを２０ＲＰＭの速度で回転させ、パネル１２にサスペンションを６乃至７秒間、弱噴射する。その後パネル１２を１００ＲＰＭで１０秒間回転させて、内部ニュートラルデンシティフィルタ９０をパネル１２全体に均一に分散させる。次にニュートラルデンシティフィルタ９０は輻射熱で６０秒間乾燥され、機械から取り外される。このような内部ニュートラルデンシティフィルタの塗布後に得られるパネル１２の透過率データは、サスペンション中のグラファイト粒子が重量比で０．５％の場合、以下のようになる。
【００２１】
中央領域の透過率低下：３５％
端部（コーナー）領域の透過率低下：３５％。
【実施例２】
【００２２】
この方法は実施例１の場合とほぼ同様であるが、グラファイト固形分は０．５％から０．６５％の範囲にある。上述のような内部ニュートラルデンシティフィルタ９０の塗布後に得られるパネル１２の透過率データは以下のようになる。
【００２３】
中央領域の透過率低下：４６％
端部（コーナー）領域の透過率低下：４６％。
【実施例３】
【００２４】
この方法は実施例１の場合とほぼ同様であるが、グラファイト固形分は０．７５％までの範囲にある。上述のような内部ニュートラルデンシティフィルタ９０の塗布後に得られるパネル１２の透過率データは以下のようになる。
【００２５】
中央領域の透過率低下：５４％
端部（コーナー）領域の透過率低下：５３％。
【実施例４】
【００２６】
この方法は実施例１の場合とほぼ同様であるが、ニュートラルデンシティフィルタ溶液の分散後、パネル１２は１２０ＲＰＭの速度で６秒間回転される。上述のような内部ニュートラルデンシティフィルタ９０の塗布後に得られるパネル１２の透過率データは以下のようになる。
【００２７】
中央領域の透過率低下：４０％
端部（コーナー）領域の透過率低下：３７％。
【実施例５】
【００２８】
この方法は実施例１の場合とほぼ同様であるが、ニュートラルデンシティフィルタ溶液の分散後、パネル１２は１４０ＲＰＭの速度で１４秒間回転される。上述のような内部ニュートラルデンシティフィルタ９０の塗布後に得られるパネル１２の透過率データは以下のようになる。
【００２９】
中央領域の透過率低下：３０％
端部（コーナー）領域の透過率低下：３２％。
【００３０】
以下の表は適当な暗色系ニュートラルデンシティ材料の一覧を示す。ただし本発明の範囲はこれらの材料に限定されるものではない。
【００３１】
【表１】
2005536838.tif 000003
一般に暗色系又は黒色系フィルタ材料の反射率は低いことが好ましい。さらに粒径分布が狭く粒径の小さな材料を用い、ニュートラルデンシティフィルタは透明であることが好ましい。粒径範囲は０．２μｍ乃至０．３μｍの範囲にあることがより好ましい。
【００３２】
以上のように本発明の詳細な説明、及び本発明を実施する際のベストモードを示したが、本発明はこの記載及び実施例に限定されるものではない。本願の記載を参照することにより、本発明の範囲において多くの変更や等価な機能を有するものがあることは当業者には明らかである。他の例、特にドットスクリーン構造、いわゆる「サンシャイン」スクリーン構造、及びニュートラルデンシティフィルタ９０をマトリクス２３付与の前に塗布する場合も本発明に属することになる。
【図面の簡単な説明】
【００３３】
【図１】本発明によるカラーブラウン管（ＣＲＴ）の部分横断面を含む平面図である。
【図２】ＣＲＴフェースプレートパネルの図１の長方形部分の断面拡大図であって、新規なＣＲＴのスクリーン構造を示す図である。
【図１】
2005536838.tif 000004
【図２】
2005536838.tif 000005
【国際調査報告】
2005536838.tif 000006
2005536838.tif 000007